(57)【要約】  光学的なケーブル（１）は１つのケーブルシース（１１）と、ケーブルシース（１１）内に配置されている複数の光学的な伝送エレメント（１０１，１０２）とを有している。各伝送エレメントは複数の光導波路（１０１０１，１０１０２）と、光導波路（１０１０１，１０１０２）を包囲する１つのストランドジャケット（１０１１）とを有している。ストランドジャケット（１０１１）はマトリックス材料と、マトリックス材料内に埋設される充填材とを有している。マトリックス材料の融点は８５℃を超えており、ストランドジャケットにおける充填材の質量割合は少なくとも３０％である。
2008506996.tif 000002
【特許請求の範囲】
【請求項１】
光学的なケーブル（１）において、該ケーブル（１）が、
ケーブルシース（１１）と、
該ケーブルシース（１１）内に配置されている少なくとも２つの光学的な伝送エレメント（１０１，１０２）とを有しており、該伝送エレメントのうちの少なくとも１つの伝送エレメント（１０１）が、
少なくとも１つの光導波路（１０１０１，１０１０２）と、
少なくとも１つの光導波路（１０１０１，１０１０２）を包囲するストランドジャケット（１０１１）とを有しており、該ストランドジャケット（１０１１）がマトリックス材料と、該マトリックス材料内に埋設される充填材とを有しており、該マトリックス材料の融点が８５℃を超えており、ストランドジャケット（１０１１）における前記充填材の質量割合が少なくとも３０％である
ことを特徴とする、光学的なケーブル。
【請求項２】
少なくとも２つの光学的な伝送エレメント（１０１，１０２）のうちの少なくとも１つの伝送エレメント（１０１）のストランドジャケット（１０１１）のマトリックス材料が、少なくとも１１０℃の融点を有する熱可塑性のポリマーであり、該マトリックス材料内に埋設される充填材が鉱物である、請求項１記載の光学的なケーブル。
【請求項３】
少なくとも２つの光学的な伝送エレメント（１０１，１０２）のうちの少なくとも１つの伝送エレメント（１０１）のストランドジャケット（１０１１）における充填材の質量割合が６０％〜７０％である、請求項１または２記載の光学的なケーブル。
【請求項４】
少なくとも２つの光学的な伝送エレメント（１０１，１０２）のうちの１つの伝送エレメント（１０１）のストランドジャケット（１０１１）のマトリックス材料が、少なくとも１１０℃の融点を有するポリオレフィンを有している、請求項１から３までのいずれか１項記載の光学的なケーブル。
【請求項５】
少なくとも２つの光学的な伝送エレメント（１０１，１０２）のうちの１つの伝送エレメント（１０１）のストランドジャケット（１０１１）のマトリックス材料が、少なくとも１１０℃の融点を有するポリエチレン、ポリプロピレン、エラストマーまたはエラストマーのコポリマーを有している、請求項１から３までのいずれか１項記載の光学的なケーブル。
【請求項６】
少なくとも２つの光学的な伝送エレメント（１０１，１０２）のうちの１つの伝送エレメント（１０１）のストランドジャケット（１０１１）のマトリックス材料が、少なくとも１１０℃の融点を有する低密度ポリエチレン、中密度ポリエチレンまたは高密度ポリエチレンを有している、請求項１から３までのいずれか１項記載の光学的なケーブル。
【請求項７】
少なくとも２つの光学的な伝送エレメント（１０１，１０２）のうちの１つの伝送エレメント（１０１）のストランドジャケット（１０１１）の充填材が、チョーク、水酸化マグネシウム、水酸化アルミニウム、ポリアクリル酸またはポリアクリル酸の塩を有している、請求項１から３までのいずれか１項記載の光学的なケーブル。
【請求項８】
ケーブルシース（１１）が、ポリエチレン、ポリプロピレンまたはポリアミドを有している、請求項１から８までのいずれか１項記載の光学的なケーブル。
【請求項９】
光学的なケーブル（１）を製作する方法において、
少なくとも２つの光学的な伝送エレメント（１０１，１０２）を形成する工程を設け、該工程にて、少なくとも２つの光学的な伝送エレメント（１０１，１０２）のうちの少なくとも１つの伝送エレメント（１０１）の形成が、以下のステップ、すなわち：
少なくとも１つの光導波路（１０１０１，１０１０２）を準備し、
マトリックス材料と充填材とから成る混合物を準備し、ただし、マトリックス材料が８５℃を超える融点を有し、前記混合物の総質量における充填材の質量割合が少なくとも３０％であるようにし、
前記混合物からストランドジャケット（１０１１）を押出成形することにより少なくとも１つの光導波路（１０１０１，１０１０２）を包囲するストランドジャケット（１０１１）を形成する
というステップを有しており、
引き続いて、少なくとも２つの光学的な伝送エレメント（１０１，１０２）を包囲するケーブルシース（１１）を形成する工程を設け、該工程が、少なくとも８５℃の温度にストランドジャケット（１０１１）を加熱することを含む
ことを特徴とする、光学的なケーブルを製作する方法。
【請求項１０】
混合物を準備するステップが、少なくとも１１０℃の融点を有する熱可塑性のポリマーと、混合物の総質量における質量割合が６０％〜７０％である鉱物とから成る混合物を準備するステップを有している、請求項９記載の方法。
【請求項１１】
ケーブルシース（１１）の形成が、ポリエチレン、ポリプロピレンまたはポリアミドの押出成形を有している、請求項９または１０記載の方法。
【発明の詳細な説明】
【技術分野】
【０００１】
本発明は、破断伸びの低いストランドジャケットを備えた光学的な伝送エレメントを有する光学的なケーブルに関する。本発明はさらに、８５℃を超える温度に光学的な伝送エレメントを加熱することを可能にする、光学的なケーブルを製作する方法に関する。
【０００２】
光学的なケーブルは、「ストランド（Ａｄｅｒ）」または「ユニット（Ｕｎｉｔ）」とも呼ばれる複数の光学的な伝送エレメントを有している。光学的なケーブルはさらにケーブルコアと、ケーブルコアを包囲するケーブルシースとを有している。複数の光学的な伝送エレメントがケーブルコア内に配置されている。光学的なケーブルのケーブルシースは、光学的な伝送エレメントの保護ならびに負荷軽減のために役立つ。ケーブルシースのための適当な材料は高い融点を有している。ケーブルシースのための公知の材料は、例えばポリアミド（ＰＡ）、ポリエチレン（ＰＥ）またはポリ塩化ビニル（ＰＶＣ）を有している。
【０００３】
光学的なケーブルは１２本の光学的な伝送エレメントを有していることができる。光学的な伝送エレメントは１２色の区別可能な色により色分けされていることができる。光学的な伝送エレメントを色分けしている色に基づいて、光学的な伝送エレメントの、ケーブル片の両端で露出された端部は互いに一目瞭然に識別される。
【０００４】
光学的な伝送エレメントは複数の光導波路と、複数の光導波路を包囲する１つのストランドジャケットとを有している。光学的な伝送エレメントのストランドジャケットは、光学的なケーブル内に含まれる複数の光導波路を、区別可能なグループに分類することを可能にする。光導波路を簡単かつ迅速に露出し得るように、ストランドジャケットは特別な工具なしに除去され得るべきである。ストランドジャケットのための適当な材料はそれゆえ軟らかくあるべきである。特に、この材料は低い引張強さおよび低い列断伸びを有しているべきである。光学的な伝送エレメントのそのような軟らかいストランドジャケットのための公知の材料は、例えばチョークを充填されたポリ塩化ビニルであるか、または高充填されたエチルビニルアセテートである。
【０００５】
例えば、光学的な伝送エレメントは１２本の光導波路を有していることができる。光導波路は１２色の区別可能な色により色分けされていることができる。光導波路を色分けしている色に基づいて、光導波路の、集束ストランド（Ｂｕｅｎｄｅｌａｄｅｒ）の区分の両端で露出された端部は互いに一目瞭然に識別される。
【０００６】
光導波路は繊維被覆（コーティング）と、繊維被覆により包囲されているガラス繊維とを有している。一般に、光導波路は繊維被覆の色により色分けされている。
【０００７】
１本の光学的なケーブル内に含まれる１４４本の光導波路は例えば、それぞれ１２本の光導波路から成る１２個のグループに分類されていることができる。特に、１本の光学的なケーブルの１２本の光学的な伝送エレメントと、１本の光学的な伝送エレメントの１２本の光導波路とは、同じ１２色の区別可能な色の使用下で色分けされていることができる。例えば、ある光学的な伝送エレメントのストランドジャケットは、１２色のうちの１色で色分けされ、この光学的な伝送エレメントの光導波路の繊維被覆は、１２色のうちの１色で色分けされていることができる。この場合、光学的なケーブル内に含まれている１４４本の光導波路のうちの１本の光導波路の両端は、光導波路の繊維被覆の色と、この光導波路が属する光学的な伝送エレメントのストランドジャケットの色とに基づいて互いに識別される。
【０００８】
光学的な伝送エレメントはケーブルシース内に、光学的なケーブルの、ある特定の長さを有する区分内に、光学的な伝送エレメントの、若干大きな長さを有する区分が延在するように配置されている。光学的なケーブル内での光学的な伝送エレメントのこの過剰長さは、光学的なケーブルの曲げまたは捻り時に、過剰な引張応力が光学的な伝送エレメント内に発生しないことを保証する。例えば、円形の横断面を有する光学的なケーブルにおいて、光学的な伝送エレメントは螺旋の形で、ケーブルの長手方向軸線に沿って延在する中心エレメントの周囲に巻かれていることができる。中心エレメントは、光学的なケーブルの長手方向での引張負荷および圧縮負荷を阻止する剛性を有している。
【０００９】
軟らかいストランドジャケットのための公知の材料は、その融点もしくは軟化点が８５℃よりも低いという欠点を有している。既に約８５℃の温度はそれゆえ、光学的な伝送エレメントのストランドジャケットの軟化または溶融を結果として伴う。この場合、光学的なケーブルの、互いに隣接して配置された２つの光学的な伝送エレメントのストランドジャケットは、互いに融着もしくは接着することができる。さらに、光学的な伝送エレメントのストランドジャケットは、光学的なケーブルのケーブルシースと接着するか、またはストランドジャケットにより包囲される光導波路と接着することもできる。隣接する２つの光学的な伝送エレメントのストランドジャケット相互の接着または光学的な伝送エレメントのストランドジャケットとケーブルシースとの接着は、とりわけ光学的なケーブルの実装技術および接続技術に対して不都合に働く。光学的な伝送エレメントのストランドジャケットと光導波路との接着は、とりわけ光学的な伝送特性に対して不都合に働く。接着箇所で、光学的な伝送エレメントの曲げまたは捻り時に、光導波路のマクロベンドが発生し得る。２つの接着箇所間で、曲げにより惹起される圧縮負荷は光導波路のマイクロベンドに至り得る。マクロベンドならびにマイクロベンドはガラス繊維からの光の出射、ひいては光学的な信号の減衰を強める。さらに、ストランドジャケットと接着した光導波路の個別化は困難となる。
【００１０】
光学的な伝送エレメントのストランドジャケットのための公知の軟らかい材料を使用することにより、光学的な伝送エレメントが使用され得る温度は、８５℃を下回る温度に制限されている。特に、光学的な伝送エレメントが１本の光学的なケーブルに再加工され得る温度は、８５℃を下回る温度に制限されている。
【００１１】
光学的なケーブルは、まず光学的な伝送エレメントが形成され、その後複数の光学的な伝送エレメントが１本の光学的なケーブルに再加工されることにより製作される。それぞれの光学的な伝送エレメントは、複数の光導波路が、１つのストランドジャケットを複数の光導波路の周囲に押出成形する押出機ヘッドに供給されることにより形成される。複数の光学的な伝送エレメントは、１つのケーブルシースが複数の光学的な伝送エレメントの周囲に形成されることにより、１本の光学的なケーブルに再加工される。その際、ケーブルシースは、特に複数の光学的な伝送エレメントが、側圧もしくは横圧に対して安定な１つの保護ジャケットを複数の光学的な伝送エレメントの周囲に押出成形する押出機ヘッドに供給されることにより形成される。
【００１２】
光学的なケーブルを製作するために光学的な伝送エレメントを再加工する、特に側圧もしくは横圧に対して安定な保護ジャケットを押出成形する際に、光学的な伝送エレメントのストランドジャケットは、保護ジャケットの材料および引抜き速度に依存した８５℃を超える温度に達し得る。このことは、ストランドジャケットと、光学的な伝送エレメントの光導波路、隣接する別の光学的な伝送エレメントのストランドジャケットまたは光学的なケーブルのケーブルシースとの接着を結果として伴う。
【００１３】
光学的な伝送エレメントのストランドジャケットのための別の公知の材料は、例えばポリブチレンテレフタレート（ＰＢＴ）、ポリカーボネート（ＰＣ）、ポリブチレンテレフタレートとポリカーボネートとから成る混合物またはポリプロピレンである。
【００１４】
これらの材料はただし、極めて硬いという欠点を有している。それゆえ、これらの材料から成るストランドジャケットは、光導波路を露出させるために、特別な工具なしに除去されることはできない。
【００１５】
それに応じて本発明の課題は、光導波路を露出させるために特別な工具なしに除去され得るように、破断伸びが低く、しかも８５℃までの温度で軟化することがないように、融点が高いストランドジャケットを備えた光学的な伝送エレメントを有する光学的なケーブルを提供することである。
【００１６】
本発明により、上記課題は、特許請求項１の特徴部に記載した特徴を備えた光学的なケーブルにより解決される。
【００１７】
本発明による光学的なケーブルは、少なくとも２つの光学的な伝送エレメントを備えたケーブルシースを有している。伝送エレメントはケーブルシース内に配置されている。少なくとも２つの光学的な伝送エレメントのうちの１つの伝送エレメントは、少なくとも１つの光導波路と、少なくとも１つの光導波路を包囲する１つのストランドジャケットとを有している。その際、ストランドジャケットはマトリックス材料と、マトリックス材料内に埋設される充填材とを有している。マトリックス材料の融点は８５℃を超えており、ストランドジャケットの総質量における充填材の質量割合は少なくとも３０％である。
【００１８】
光学的な伝送エレメントのストランドジャケットはつまり、マトリックス材料と充填材とを有している。その際、ストランドジャケットの融点はマトリックス材料の融点により規定される。８５℃を超える融点を有するマトリックス材料を選択することにより、光学的なケーブルを製作するために光学的な伝送エレメントを再加工する際に溶融または軟化しないストランドジャケットが得られる。そのようなストランドジャケットを備えた光学的な伝送エレメントを有する光学的なケーブルは、それゆえ極めてフレキシブルであり、光導波路内での光学的な信号の減衰を増すことなく曲げられることができる。さらに、ストランドジャケットの破断伸びは、ストランドジャケットの総質量における、マトリックス材料内に埋設される充填材の質量割合により規定される。例えば、マトリックス材料および充填材の総質量における充填材の質量割合が少なくとも３０％であると、ストランドジャケットの破断伸びもしくは引張強さは、ストランドジャケットが特別な工具なしに除去される程度に低下する。このことは、そのようなストランドジャケットを備えた光学的な伝送エレメントを有する光学的なケーブルの取扱いをかなり簡単化する。
【００１９】
有利には、光学的な伝送エレメントのストランドジャケットのマトリックス材料が、少なくとも１１０℃の融点を有する熱可塑性のポリマーであり、マトリックス材料内に埋設される充填材が鉱物である。
【００２０】
マトリックス材料として、１１０℃を超える融点を有する熱可塑性のポリマーを選択することにより、光学的な伝送エレメントの、融点が８５℃よりも明らかに高いストランドジャケットが得られる。それゆえ、光学的なケーブルを製作するために光学的な伝送エレメントを再加工する際に、８５℃を超える温度にストランドジャケットを加熱するプロセスステップも使用されることができる。充填材として鉱物を選択することにより、充填材も８５℃を超える温度に耐えることが保証されている。さらに、鉱物の下に、ストランドジャケットの破断伸びを減じるにすぎないパッシブな充填材（ｐａｓｓｉｖｅｒ  Ｆｕｅｌｌｓｔｏｆｆ）と、ストランドジャケットに付加的な有利な特性を付与するアクティブな充填材（ａｋｉｔｉｖｅｒ  Ｆｕｅｌｌｓｔｏｆｆ）とが知られている。例えば、適当なアクティブな充填材は、脱水によりストランドジャケットの難燃性を生ぜしめるか、または吸水により光学的なケーブルの長手方向での水の拡散を阻止することができる。
【００２１】
有利には、光学的な伝送エレメントのストランドジャケットにおける充填材の質量割合が、６０％〜７０％である。
【００２２】
光学的な伝送エレメントのストランドジャケットのマトリックス材料が、十分に高い融点または軟化点の他に、過度に高い硬さを有しているとき、ストランドジャケットの破断伸びの必要な低下は、充填材およびマトリックス材料の総質量における充填材の質量割合の上昇により生ぜしめられることができる。
【００２３】
有利には、光学的な伝送エレメントのストランドジャケットのマトリックス材料が、ポリオレフィンを有している。
【００２４】
光学的な伝送エレメントのストランドジャケットのマトリックス材料はポリエチレン、例えば「低密度ポリエチレン（ＬＤＰＥ＝Ｌｏｗ  Ｄｅｎｓｉｔｙ  Ｐｏｌｙｅｔｈｙｌｅｎｅ）」、「中密度ポリエチレン（ＭＤＰＥ＝Ｍｅｄｉｕｍ  Ｄｅｎｓｉｔｙ  Ｐｏｌｙｅｔｈｙｌｅｎｅ）」または「高密度ポリエチレン（ＨＤＰＥ＝Ｈｉｇｈ  Ｄｅｎｓｉｔｙ  Ｐｏｌｙｅｔｈｙｌｅｎｅ）」を有していることもできる。
【００２５】
特に、光学的な伝送エレメントのストランドジャケットのマトリックス材料は、ポリプロピレンを有していることができる。
【００２６】
有利には、光学的な伝送エレメントのストランドジャケットのマトリックス材料が、エラストマーまたはエラストマーのコポリマーを有している。
【００２７】
特に、光学的な伝送エレメントのストランドジャケットの充填材は、チョークを有していることができる。
【００２８】
一般に、充填材として、８５℃を超える融点を有するマトリックス材料内に埋設されるチョークは、ストランドジャケットの破断伸びだけを減じる。チョークはパッシブな充填材である。
【００２９】
有利には、光学的な伝送エレメントのストランドジャケットの充填材が、水酸化マグネシウムまたは水酸化アルミニウムを有している。
【００３０】
一般に、充填材として、８５℃を超える融点を有するマトリックス材料内に添加される金属水酸化物は、ストランドジャケットの難燃性を生ぜしめる。金属水酸化物はアクティブな充填材である。金属水酸化物が充填されているマトリックス材料の難燃性は、金属水酸化物が酸化時に水を脱離することに基因し得る。
【００３１】
アクティブな充填材は膨潤可能な粉末を有していることもできる（ＳＡＰ＝ｓｕｐｅｒ  ａｂｓｏｒｂｅｎｔ  ｐｏｌｙｍｅｒ：高吸水性ポリマー）。膨潤可能な粉末は、ポリアクリル酸またはポリアクリル酸の塩、例えばナトリウムポリアクリレートを有していることができる。
【００３２】
有利には、光学的なケーブルのケーブルシースが、ポリエチレン、ポリプロピレンまたはポリアミドを有している。
【００３３】
これらの材料のうちの１つを有するケーブルシースを備えた光学的なケーブルを製作するために光学的な伝送エレメントを再加工する際に、一般に、その経過中に光学的な伝送エレメントのストランドジャケットが８５℃を超える温度に達するプロセスステップが生じる。それゆえ、そのようなケーブルシースを備えた光学的なケーブルは、この温度に耐えるストランドジャケットを備えた光学的な伝送エレメントを有しているべきである。
【００３４】
本発明の別の課題は、光学的な伝送エレメントと、別の光学的な伝送エレメント、ケーブルシースまたは光導波路との接着を回避する、光学的なケーブルを製作する方法を提供することである。
【００３５】
本発明により、上記課題は、特許請求項９の特徴部に記載した特徴を備えた、光学的なケーブルを製作する方法により解決される。
【００３６】
光学的なケーブルを製作する本発明による方法は、少なくとも２つの光学的な伝送エレメントを形成する工程と、ストランドジャケットを少なくとも８５℃の温度に加熱することを含む、少なくとも２つの光学的な伝送エレメントの周囲にケーブルシースを形成する後続の工程とを有している。その際、２つの光学的な伝送エレメントのうちの少なくとも１つの伝送エレメントの形成は、少なくとも１つの光導波路を準備するステップと、８５℃を超える融点を有するマトリックスポリマーおよび充填材を有し、充填材およびマトリックスポリマーの総質量における充填材の質量割合が少なくとも３０％である混合物を準備する後続のステップと、ストランドジャケットを充填材およびマトリックスポリマーから成る混合物から押出成形することにより、少なくとも１つの光導波路の周囲にストランドジャケットを形成するさらに後続のステップとにより実施される。
【００３７】
光学的なケーブルを製作する本発明による方法により、高い融点および低い破断伸びを有するストランドジャケットを備えた光学的な伝送エレメントが形成される。それゆえ、光学的なケーブルを形成するために光学的な伝送エレメントを再加工する際に、８５℃を超える温度にストランドジャケットを加熱しても、光学的な伝送エレメントと、別の光学的な伝送エレメント、ケーブルシースまたは光導波路との接着は発生し得ない。
【００３８】
有利には、マトリックス材料を準備するステップが、熱可塑性のポリマーを準備するステップを有し、充填材を準備するステップが、鉱物を準備するステップを有している。
【００３９】
有利には、ケーブルシースを形成するステップが、ポリエチレン、ポリプロピレンまたはポリアミドを押出成形するステップを有している。
【００４０】
図面は本発明の一実施例による光学的なケーブルを示す。
【００４１】
図示の光学的なケーブル１は１つのケーブルシース１１と複数の光学的な伝送エレメント１０１，１０２とを有している。ケーブルシース１１はポリエチレン（ＰＥ）、ポリプロピレン（ＰＰ）またはポリアミド（ＰＡ）を有していることができる。光学的な伝送エレメント１０１，１０２はケーブルシース１１内に配置されている。光学的なケーブル１は円形の横断面を有している。光学的なケーブル１の、ある特定の長さを有する区分内には、光学的な伝送エレメント１０１，１０２の、若干大きな長さを有する区分が配置されている。光学的なケーブル１の区分内での光学的な伝送エレメント１０１，１０２のこの過剰長さにより、光学的なケーブル１の曲げまたは捻り時に、過剰な機械的な応力が光学的な伝送エレメント１０１，１０２内に発生せずに済む。例えば、光学的な伝送エレメント１０１，１０２の過剰長さは、ケーブルシース１１の収縮または中心エレメント、例えば膨潤ヤーン（Ｑｕｅｌｌｇａｒｎ）１２への巻付けにより生ぜしめられることができる。
【００４２】
光学的なケーブル１は、１２本の光学的な伝送エレメント、例えば光学的な伝送エレメント１０１，１０２を有していることができる。１２本の光学的な伝送エレメントは、相応の数の区別可能な色により色分けされていることができる。例えば、伝送エレメント１０１のストランドジャケット１０１１は、１２色の区別可能な色のうちの１色を有していることができる。
【００４３】
光学的な伝送エレメント１０１はストランドジャケット１０１１と複数の光導波路１０１０１，１０１０２とを有している。ストランドジャケットはマトリックスポリマーと、マトリックスポリマー内に埋設されている充填材とを有している。マトリックスポリマーは、８５℃を超える融点または軟化点を有している。ストランドジャケットは有利には、少なくとも１１０℃、すなわち１１０℃であるかまたは１１０℃を超える融点を有する熱可塑性のポリマーを有している。ストランドジャケットはポリオレフィン、特にポリエチレン（ＰＥ）またはポリプロピレン（ＰＰ）を有していることができる。特に、マトリックスポリマーは、「低密度ポリエチレン（ＬＤＰＥ）」、「中密度ポリエチレン（ＭＤＰＥ）」または「高密度ポリエチレン（ＨＤＰＥ）」を有していることができる。ストランドジャケットは、エラストマーまたはエラストマーのコポリマーを有していてもよい。マトリックスポリマー内に埋設されている充填材により、ストランドジャケットの破断伸びおよび引張強さが減じられる。ストランドジャケットの総質量における充填材の質量割合は、少なくとも３０％、すなわち３０％であるか、または３０％を超える。有利には、ストランドジャケットにおける充填材の質量割合が、６０％〜７０％である。充填材は有利には鉱物を有している。例えば、充填材はチョークを有していることができる。充填材は金属水酸化物、例えば水酸化マグネシウムまたは水酸化アルミニウムを有しているか、または膨潤可能な材料、例えばポリアクリル酸またはポリアクリル酸の塩、例えばナトリウムポリアクリレートを有していることもできる。
【００４４】
光導波路１０１０１，１０１０２はストランドジャケット１０１１内に配置されている。図示の光学的な伝送エレメント１０１は円形の横断面を有している。光学的な伝送エレメント１０１の、ある特定の長さを有する区分内には、光導波路１０１０１，１０１０２の、若干大きな長さを有する区分が配置されている。光学的な伝送エレメント１０１の区分内での光導波路１０１０１，１０１０２のこの過剰長さにより、光学的なケーブル１の曲げまたは捻り時に、過剰な引張応力が光導波路１０１０１，１０１０２内に発生せずに済む。例えば、光導波路１０１０１，１０１０２は螺旋の形で区分の長手方向軸線の周りに配置されていることができる。
【００４５】
光学的な伝送エレメント１０１は、１２本の光導波路、例えば光導波路１０１０１，１０１０２を有していることができる。１２本の光導波路は、相応の数の区別可能な色により色分けされていることができる。例えば、光導波路はガラス繊維と、ガラス繊維を包囲する繊維被覆（コーティング）とを有していることができる。この場合、光導波路の繊維被覆は、１２色の区別可能な色のうちの１色を有していることができる。
【００４６】
光学的なケーブル１の曲げまたは捻り時に、光学的な伝送エレメント１０１，１０２はケーブルシース１１内でならびに光導波路１０１０１，１０１０２はストランドジャケット１０１１内で、機械的な応力が最小化されるように運動する。そのためには、光導波路１０１０１，１０１０２が光学的な伝送エレメント１０１の長手方向で互いに相対的にかつストランドジャケット１０１１に対して相対的に軽快に摺動可能であることが必要である。さらには、光学的な伝送エレメント１０１，１０２がケーブル１の長手方向に関して互いに相対的にかつケーブルシース１１に対して相対的に摺動可能であることが必要である。
【００４７】
本発明により、光学的な伝送エレメント１０１のストランドジャケット１０１１は、高い融点または軟化点ならびに低い破断伸びを有している。それにより、ストランドジャケット１０１１と、光学的な伝送エレメント１０２、ケーブルシース１１または膨潤ヤーン１２との接着は阻止される。さらに、光学的な伝送エレメント１０１のストランドジャケット１０１１と、光導波路１０１０１，１０１０２との接着は阻止される。それにより、光学的な伝送エレメント内での光導波路の最適な可動性および光学的なケーブル内での光学的な伝送エレメントの最適な可動性は維持されたままである。機械的な応力、特に光学的な伝送エレメント内の光導波路への引張応力および圧縮応力と、光学的なケーブル内の光学的な伝送エレメントへの引張応力および圧縮応力とは、それにより効果的に最小化されることができる。
【００４８】
本発明による光学的な伝送エレメント１０１のストランドジャケット１０１１は、低い破断伸びを有しているので、光導波路を露出させるために、特別な工具なしに除去されることができる。
【００４９】
ストランドジャケット１０１１の、低い破断伸びにつながる低い引張強さは、その際欠点とはならない。それというのも、ストランドジャケット１０１１の高い融点または軟化点は、ストランドジャケット１０１１と、光学的なケーブル１内の隣接する表面との接着を阻止し、それにより、光導波路１０１０１，１０１０２相互の高い可動性と、光導波路の、ストランドジャケット１０１１に対して相対的な高い可動性と、光学的な伝送エレメント１０１，１０２相互の高い可動性と、伝送エレメントの、ケーブルシース１１に対して相対的な高い可動性とを保証するからである。
【００５０】
光学的なケーブル１は、まず複数の光学的な伝送エレメント、例えば光学的な伝送エレメント１０１，１０２が形成され、その後複数の光学的な伝送エレメントが１本の光学的なケーブルに再加工されることにより製作される。その都度１つの光学的な伝送エレメント、例えば光学的な伝送エレメント１０１は、複数の光導波路、例えば光導波路１０１０１，１０１０２が、ストランドジャケット１０１１を複数の光導波路の周囲に形成する押出機ヘッドに供給されることにより形成される。ストランドジャケット１０１１は例えば、マトリックス材料と充填材とから成る混合物が準備され、ストランドジャケット１０１１がこの混合物から押出成形されることにより形成される。マトリックス材料はその際、８５℃を超える融点を有しており、混合物の総質量における充填材の質量割合は、少なくとも３０％である。マトリックス材料は例えば、少なくとも１１０℃の融点を有する熱可塑性のポリマーである。マトリックスポリマーは特にポリオレフィン、例えばポリエチレンまたはポリプロピレン、特にＬＤＰＥ、ＭＤＰＥまたはＨＤＰＥであるか、またはエラストマーまたはエラストマーのコポリマーであることができる。
【００５１】
複数の光学的な伝送エレメント、例えば光学的な伝送エレメント１０１，１０２は、ケーブルシース１１が複数の光学的な伝送エレメントの周囲に形成されることにより、１本の光学的なケーブル１に再加工される。その際、ケーブルシース１１は、複数の光学的な伝送エレメントが、側圧もしくは横圧に対して安定な１つの保護ジャケットを複数の光学的な伝送エレメントの周囲に押出成形する押出機ヘッドに供給されることにより形成される。その際、ストランドジャケット１０１１は、８５℃を超える温度に加熱されることができる。
【００５２】
挙げた材料から、ストランドジャケット１０１１と、光学的なケーブル１内の隣接する表面との接着を回避するために、光学的なケーブル１の製作時に達する最高温度を十分に凌駕する融点または軟化点を有するマトリックスポリマーが選択されることができる。さらに、マトリックスポリマーに、ストランドジャケットの質量における質量割合が少なくとも３０％である充填材を充填することにより、特別な工具なしに光学的な伝送エレメント１０１からストランドジャケット１０１１を除去することを許可するために、十分に低い、ストランドジャケット１０１１の破断伸びが生ぜしめられることができる。
【図面の簡単な説明】
【００５３】
【図１】本発明の一実施例による光学的なケーブルを示す図である。
【符号の説明】
【００５４】
１  光学的なケーブル
１１  ケーブルシース
１２  膨潤ヤーン
１０１，１０２  光学的な伝送エレメント
１０１１  ストランドジャケット
１０１０１，１０１０２  光導波路
2008506996.tif 000003
【国際調査報告】
2008506996.tif 000004
2008506996.tif 000005
2008506996.tif 000006
2008506996.tif 000007
2008506996.tif 000008
2008506996.tif 000009